Procédé d’encollage d’un ou plusieurs brins de composite Verre-Résine, en abrégé « CVR », caractérisé en ce qu’il comporte les étapes suivantes : a) on procède à une étape de pré-adhérisation d’un ou plusieurs brins de composite CVR par trempage du ou de ces brins dans un premier bain aqueux comprenant une composition à base : - d’un composé epoxy ; et - d’un composé diisocyanate bloqué; b) on procède à une étape de dépôt sur le ou les brins de composite CVR par trempage du ou des brins de composite CVR dans un deuxième bain comprenant une composition adhésive aqueuse à base de : - au moins un composé A1, le composé A1 comprenant au moins une fonction aldéhyde ; - au moins un phénol A21 ; - au moins un latex d’élastomère insaturé comprenant au moins un élastomère choisi dans le groupe constitué par les copolymères de butadiène, les copolymères de styrène-butadiene, les terpolymères vinylpyridine-styrène-butadiène, le caoutchouc naturel à l’exception du caoutchouc naturel chloré, et les mélanges de ces élastomères ; la teneur en composé diisocyanate bloqué dans la composition adhésive aqueuse du deuxième bain étant à un taux massique inférieur strictement à 0,50%. Procédé selon la revendication précédente, dans lequel le composé diisocyanate bloqué dans la composition adhésive aqueuse du deuxième bain est à un taux massique inférieur strictement à 0,40%, de préférence inférieur ou égal à 0,30%, plus préférentiellement inférieur ou égal à 0,20%, plus préférentiellement inférieur ou égal à 0,10% et encore plus préférentiellement inférieur ou égal à 0,05%. Procédé selon l’une quelconque des revendications précédentes, dans lequel le composé epoxy est choisi dans le groupe constitué par le diethylène glycol, diglycidyl ether, polyethylene, diglycidyl ether ; polypropylène glycol, diglycidyl ether, neopentyl glycol, diglycidyl. ether, 1,6-hexanediol, diglycidyl ether, glycerol, polyglycidyl ether, trimethylolpropane, polyglycidyl ether, polyglycerol, polyglycidyl ether ; pentaerythrithiol, polyglycidyl ether, diglycerol, polyglycidyl ether ; le sorbitol polyglycidyl ether ou isosorbide diglycidyl ether et de préférence est le polyglycérol polyglycidyl éther. Procédé selon l’une quelconque des revendications précédentes, dans lequel le composé diisocyanate bloqué est choisi dans le groupe constitué par les diphenylmethane diisocyanates et les polyphenylene polymethylene polyisocyanates et de préférence est le 4,4'-diisocyanate de N,N'-(methylenedi-p-phenylene)bis[hexahydro-2-oxo-1H-azepine-1-carboxamide. Procédé selon l’une quelconque des revendications 1 à 4, dans lequel le composé A1 est le formaldéhyde. Procédé selon l’une quelconque des revendications 1 à 4, dans lequel le composé A1 comprend au moins un noyau aromatique porteur d’au moins une fonction aldéhyde. Procédé selon la revendication précédente, dans lequel le composé A1 est porteur d’au moins deux fonctions aldéhyde. Procédé selon la revendication 6, dans lequel le composé A1 est choisi dans le groupe constitué par le 1,2-benzène-dicarboxaldéhyde, le 1,3-benzène-dicarboxaldéhyde, le 1,4-benzène-dicarboxaldéhyde, le 2-hydroxybenzène-1,3,5-tricarbaldéhyde et les mélanges de ces composés. Procédé selon l’une quelconque des revendications précédente dans lequel le phénol A21 est choisi parmi : - un polyphénol aromatique A2 comprenant au moins un noyau aromatique porteur d’au moins deux fonctions hydroxyle en position méta l’une par rapport à l’autre, les deux positions ortho d’au moins une des fonctions hydroxyle étant non substituées ; - un monophénol aromatique A2’ comprenant au moins un noyau aromatique à six chaînons portant une unique fonction hydroxyle, avec : - les deux positions ortho de la fonction hydroxyle étant non substituées ou ; - au moins une position ortho et la position para de la fonction hydroxyle étant non substituées ; - un mélange de A2 et A2’. Procédé selon la revendication précédente, dans lequel le polyphénol aromatique A2 est choisi dans le groupe constitué par le résorcinol, le phloroglucinol, le 2,2',4,4'-tétrahydroxydiphényl sulfide, la 2,2′,4,4′-tétrahydroxybenzophenone et les mélanges de ces composés et de préférence est le phloroglucinol. Procédé selon l’une quelconque des revendications précédentes dans lequel une étape de séchage du composite CVR est effectuée à la suite de l’étape a) de pré-adhérisation du composite CVR par séchage à une température supérieure à égale à 120°C pendant au moins 5 secondes puis par un traitement thermique à une température supérieure à égale à 180°C pendant au moins 5 secondes . Procédé selon l’une quelconque des revendications précédentes dans lequel une étape de séchage du composite CVR est effectuée à la suite de l’étape b) de dépôt sur le composite CVR par séchage à une température supérieure à égale à 120°C pendant au moins 5 secondes puis par un traitement thermique à une température supérieure à égale à 180°C pendant au moins 5 secondes . Composite d’élastomère renforcé d’au moins un ou plusieurs brins de composite Verre-Résine CVR encollés noyés dans une matrice d’élastomère, caractérisé en ce que le ou les brins de composite Verre-Résine CVR encollés sont obtenus par le procédé selon l’une quelconque des revendications 1 à 12. Pneumatique (1), caractérisé en ce qu’ il comprend un composite d’élastomère selon la revendication 13. Courroie(P), caractérisé en ce qu’ elle comprend un composite d’élastomère selon la revendication 13.